(57)【要約】【課題】多孔質膜の柔軟性及び透明性に優れた水質浄化膜を提供する。【解決手段】本発明の水質浄化膜１は、脂環式エポキシ化合物（Ａ）と、ポリオール化合物（Ｂ）と、酸発生剤（Ｃ）とを含んだ樹脂組成物の硬化物からなる多孔質膜２と、前記多孔質膜２に担持された光触媒３とを備えている。【選択図】図１
2018051518.tif 000002
【特許請求の範囲】
【請求項１】
脂環式エポキシ化合物（Ａ）と、ポリオール化合物（Ｂ）と、酸発生剤（Ｃ）とを含んだ樹脂組成物の硬化物からなる多孔質膜と、
前記多孔質膜に担持された光触媒と
を備えた水質浄化膜。
【請求項２】
前記脂環式エポキシ化合物（Ａ）と前記ポリオール化合物（Ｂ）との合計量に占める前記脂環式エポキシ化合物（Ａ）の量の割合は５５乃至８５質量％の範囲内にある請求項１に記載の水質浄化膜。
【請求項３】
前記脂環式エポキシ化合物（Ａ）は、分子内に２以上のエポキシ基を有している請求項１又は２に記載の水質浄化膜。
【請求項４】
前記脂環式エポキシ化合物（Ａ）は、３’，４’−エポキシシクロヘキシルメチル３，４−エポキシシクロヘキサンカルボキシレート及びε−カプロラクトン変性３’，４’−エポキシシクロヘキシルメチル３，４−エポキシシクロヘキサンカルボキシレートの少なくとも一方である請求項１又は２に記載の水質浄化膜。
【請求項５】
前記ポリオール化合物（Ｂ）は、ポリカプロラクトントリオール及びポリカーボネートジオールの少なくとも一方である請求項１乃至４の何れか１項に記載の水質浄化膜。
【請求項６】
前記ポリオール化合物（Ｂ）は、数平均分子量が２００乃至１０００００ｇ／ｍｏｌの範囲内にあり、水酸基価が１９０乃至５５０ＫＯＨｍｇ／ｇの範囲内にある請求項１乃至５の何れか１項に記載の水質浄化膜。
【請求項７】
前記酸発生剤（Ｃ）はスルホニウム塩を含んだ請求項１乃至６の何れか１項に記載の水質浄化膜。
【請求項８】
前記酸発生剤（Ｃ）の量は、前記脂環式エポキシ化合物（Ａ）と前記ポリオール化合物（Ｂ）との合計量１００質量部に対して０．０１乃至１０質量部の範囲内にある請求項１乃至７の何れか１項に記載の水質浄化膜。
【請求項９】
前記多孔質膜の膜厚は１乃至２５０μｍの範囲内にある請求項１乃至８の何れか１項に記載の水質浄化膜。
【請求項１０】
前記多孔質膜は波長４００ｎｍにおける光線透過率が３０乃至９５％の範囲内にある請求項１乃至９の何れか１項に記載の水質浄化膜。
【請求項１１】
前記光触媒は酸化チタン及び酸化タングステンの少なくとも一方である請求項１乃至１０の何れか１項に記載の水質浄化膜。
【請求項１２】
前記多孔質膜とともに多層構造を構成している１以上の層を更に備えた請求項１乃至１１の何れか１項に記載の水質浄化膜。
【請求項１３】
脂環式エポキシ化合物（Ａ）と、ポリオール化合物（Ｂ）と、酸発生剤（Ｃ）とを含んだ樹脂組成物の硬化物からなる多孔質膜に、光触媒を担持させることを含んだ水質浄化膜の製造方法。
【請求項１４】
前記光触媒と分散媒とを含有した分散液を前記多孔質膜へ供給し、その後、前記多孔質膜を乾燥させることを１回以上行うことにより、前記多孔質膜に前記光触媒を担持させ、前記分散液における前記光触媒の量を、前記分散媒と前記光触媒との合計１００質量部に対して、５乃至３５質量部の範囲内とする請求項１３に記載の製造方法。
【請求項１５】
前記光触媒と分散媒とを含有した分散液を前記多孔質膜へ供給し、その後、前記多孔質膜を乾燥させることを２回以上繰り返して、前記多孔質膜に前記光触媒を担持させる請求項１３又は１４に記載の製造方法。
【請求項１６】
前記多孔質膜を形成することを更に含み、
前記多孔質膜の形成は、前記樹脂組成物と良溶媒と貧溶媒とを含んだ液を調製し、この液を基材上に塗工して塗膜を形成し、この塗膜へ電離放射線を照射して、前記樹脂組成物の重合を進行させ、その後、この塗膜を加熱処理に供することを含み、
前記加熱処理は、前記塗膜を１０乃至１００℃の温度で３０秒乃至６０分間にわたって加熱する第１加熱工程と、前記塗膜を４０乃至２００℃の温度で２秒乃至３０分間にわたって加熱する第２加熱工程とをこの順に行うことを含んだ請求項１３乃至１５の何れか１項に記載の製造方法。
【発明の詳細な説明】
【技術分野】
【０００１】
本発明は、水質浄化膜に関する。
【背景技術】
【０００２】
近年、生活排水、工場排水、及び農薬散布による、河川、湖沼、及び海洋の水質の悪化が重大な社会問題となっている。これら水源の水質は、国及び地方自治体の法規制や下水道の整備等により改善されてきているが、水道水及び工業用水の原水として十分なレベルにまで改善されてはおらず、水質の更なる改善は、早急に解決すべき重要な課題である。
【０００３】
この課題を解決するための技術として、特許文献１には、木炭の酸化作用に着目して、多孔質体である木炭に微生物活性助剤及び界面活性剤を含浸させ、微生物を活性化させて、両者の組み合わせにより水を浄化する方法が記載されている。
【０００４】
一方、酸化チタンのような光触媒が持つ強い酸化力に着目し、汚れの分解、消臭若しくは脱臭、又は、抗菌若しくは殺菌などに光触媒を利用することはよく知られている。このような光触媒の機能を応用した発明として、特許文献２には、酸化チタン、ジルコニア、ゼオライト、酸化第二鉄、及び酸化マンガンの混合物を焼結してなる多孔質セラミック粒体と、これに含浸させた微生物とを含んだ汚泥分解・水質浄化剤が記載されている。この汚泥分解・水質浄化剤を使用すると、光触媒と微生物との併用により汚泥の堆積した湖沼の浄化を行うことができる。
【０００５】
特許文献３には、酸化チタン、酸化チタンゾル、酸化触媒、セラミック粉末及び水性バインダーを水に分散させてなる複合光触媒分散液を、ゼオライトなどの無機多孔質体に含浸させ、これにより得られる多孔質複合機能光触媒を用いて汚染物の浄化等を行うことが記載されている。
【先行技術文献】
【特許文献】
【０００６】
【特許文献１】特開平７−２７５８５２号公報
【特許文献２】特開２００５−１４４３０４号公報
【特許文献３】特開２００７−１１７７８９号公報
【発明の概要】
【発明が解決しようとする課題】
【０００７】
本発明者は、上述した技術には、以下の問題点があることを見出している。即ち、上述した技術の何れも、多孔質体に柔軟性がないため、河川や湖沼などにおける水の流れによって多孔質体が崩壊し、多孔質体に担持させた微生物や光触媒が流出して、浄化効率が大きく低下する可能性がある。また、特許文献２及び３に記載された技術では、多孔質体に透明性がないため、光触媒の一部には十分な量の紫外線が届かず、高い浄化効率を達成することが難しい。
【０００８】
本発明は、上記事情に鑑みてなされたものであって、多孔質膜の柔軟性及び透明性に優れた水質浄化膜を提供することを目的とする。
【課題を解決するための手段】
【０００９】
本発明の一側面によると、脂環式エポキシ化合物（Ａ）と、ポリオール化合物（Ｂ）と、酸発生剤（Ｃ）とを含んだ樹脂組成物の硬化物からなる多孔質膜と、前記多孔質膜に担持された光触媒とを備えた水質浄化膜が提供される。
【００１０】
前記脂環式エポキシ化合物（Ａ）と前記ポリオール化合物（Ｂ）との合計量に占める前記脂環式エポキシ化合物（Ａ）の量の割合は５５乃至８５質量％の範囲内にあってもよい。  
前記脂環式エポキシ化合物（Ａ）は、分子内に２以上のエポキシ基を有していてもよい。
【００１１】
前記脂環式エポキシ化合物（Ａ）は、３’，４’−エポキシシクロヘキシルメチル３，４−エポキシシクロヘキサンカルボキシレート及びε−カプロラクトン変性３’，４’−エポキシシクロヘキシルメチル３，４−エポキシシクロヘキサンカルボキシレートの少なくとも一方であってもよい。
【００１２】
前記ポリオール化合物（Ｂ）は、ポリカプロラクトントリオール及びポリカーボネートジオールの少なくとも一方であってもよい。  
前記ポリオール化合物（Ｂ）は、数平均分子量が２００乃至１０００００ｇ／ｍｏｌの範囲内にあり、水酸基価が１９０乃至５５０ＫＯＨｍｇ／ｇの範囲内にあってもよい。
【００１３】
前記酸発生剤（Ｃ）はスルホニウム塩を含んでいてもよい。  
前記酸発生剤（Ｃ）の量は、前記脂環式エポキシ化合物（Ａ）と前記ポリオール化合物（Ｂ）との合計量１００質量部に対して０．０１乃至１０質量部の範囲内にあってもよい。  
前記多孔質膜の膜厚は１乃至１００μｍの範囲内にあってもよい。
【００１４】
前記多孔質膜は波長４００ｎｍにおける光線透過率が３０乃至９５％の範囲内にあってもよい。  
前記光触媒は酸化チタン及び酸化タングステンの少なくとも一方であってもよい。  
前記水質浄化膜は、前記多孔質膜とともに多層構造を構成している１以上の層を更に備えていてもよい。
【００１５】
本発明の他の側面によると、脂環式エポキシ化合物（Ａ）と、ポリオール化合物（Ｂ）と、酸発生剤（Ｃ）とを含んだ樹脂組成物の硬化物からなる多孔質膜に、光触媒を担持させることを含んだ水質浄化膜の製造方法が提供される。
【００１６】
前記光触媒と分散媒とを含有した分散液を前記多孔質膜へ供給し、その後、前記多孔質膜を乾燥させることを１回以上行うことにより、前記多孔質膜に前記光触媒を担持させ、前記分散液における前記光触媒の量を、前記分散媒と前記光触媒との合計１００質量部に対して、５乃至３５質量部の範囲内としてもよい。
【００１７】
前記光触媒と分散媒とを含有した分散液を前記多孔質膜へ供給し、その後、前記多孔質膜を乾燥させることを２回以上繰り返して、前記多孔質膜に前記光触媒を担持させてもよい。
【００１８】
前記製造方法は、前記多孔質膜を形成することを更に含み、前記多孔質膜の形成は、前記樹脂組成物と良溶媒と貧溶媒とを含んだ液を調製し、この液を基材上に塗工して塗膜を形成し、この塗膜へ電離放射線を照射して、前記樹脂組成物の重合を進行させ、その後、この塗膜を加熱処理に供することを含み、前記加熱処理は、前記塗膜を１０乃至１００℃の温度で３０秒乃至６０分間にわたって加熱する第１加熱工程と、前記塗膜を４０乃至２００℃の温度で２秒乃至３０分間にわたって加熱する第２加熱工程とをこの順に行うことを含んでいてもよい。
【発明の効果】
【００１９】
本発明によると、多孔質膜の柔軟性及び透明性に優れた水質浄化膜が提供される。
【図面の簡単な説明】
【００２０】
【図１】本発明の一実施形態に係る水質浄化膜を概略的に示す断面図。
【図２】本発明の他の実施形態に係る水質浄化膜を概略的に示す断面図。
【発明を実施するための形態】
【００２１】
以下に、本発明の実施形態について、図面を参照しながら説明する。なお、同様又は類似した機能を有する要素については、同一の参照符号を付し、重複する説明は省略する。
【００２２】
＜水質浄化膜＞
図１は、本発明の一実施形態に係る水質浄化膜を概略的に示す断面図である。  
この水質浄化膜１は、単層構造を有している自立膜である。ここで使用する用語「自立膜」とは、基板などの支持体によって支持されなくとも、それ自体を単独で取り扱うことができる膜を意味している。
【００２３】
水質浄化膜１は、多数の細孔を有している。これら細孔は、水質浄化膜１の一方の主面に隣接した領域と他方の主面に隣接した領域とを繋いでいる連続体である。
【００２４】
水質浄化膜１は、単独で使用してもよいが、他の１以上の層を更に含んだ多層フィルムの形態で使用することもできる。この多層フィルムについては、後で説明する。  
水質浄化膜１は、以下に説明する多孔質膜２及び光触媒３を含んでいる。
【００２５】
＜多孔質膜＞
多孔質膜２は、光触媒３を担持するための支持体である。多孔質膜２は、好ましくは、高い光線透過率を有している。
【００２６】
多孔質膜２の細孔は、最大孔径が２μｍ以下であることが好ましい。また、多孔質膜２の細孔は、平均孔径が０．０５乃至１μｍの範囲内にあることが好ましく、０．１乃至０．９μｍの範囲内にあることがより好ましく、０．１５乃至０．８μｍの範囲内にあることが更に好ましい。
【００２７】
多孔質膜２の空孔率は、４０乃至８０体積％の範囲内にあることが好ましく、５０乃至８０体積％の範囲内にあることがより好ましく、６０乃至８０体積％の範囲内にあることが更に好ましい。空孔率が大きいほど、より多くの光触媒を担持することができ、より効率的に水質の浄化を行うことができる。しかしながら、空孔率が過剰に大きくなると、水質浄化膜１の損傷を生じ易くなる。
【００２８】
多孔質膜２は、例えば、高い光線透過率を有している。一例によれば、多孔質膜２は透明である。多孔質膜２の波長４００ｎｍにおける光線透過率は、３０乃至９５％の範囲内にあることが好ましく、４０乃至９５％の範囲内にあることがより好ましく、５０乃至９５％の範囲内にあることが更に好ましく、７０乃至９５％の範囲内にあることが特に好ましい。光線透過率が高いほど、担持された光触媒３に多くの光が届き、より多くの活性酸素が発生し、効率的に水質浄化を行うことができる。
【００２９】
多孔質膜２の膜厚は、１乃至２５０μｍの範囲内にあることが好ましく、５乃至２００μｍの範囲内にあることがより好ましく、１０乃至１５０μｍの範囲内にあることが更に好ましい。膜厚が小さすぎると、水質浄化膜１の強度が不十分となる可能性がある。膜厚が大きすぎると、多孔質膜２から透明性が失われる可能性がある。
【００３０】
多孔質膜２は、以下に説明する樹脂組成物の硬化物からなる。  
＜樹脂組成物＞
樹脂組成物は、脂環式エポキシ化合物（Ａ）と、ポリオール化合物（Ｂ）と、酸発生剤（Ｃ）とを含んでいる。以下に、各成分について説明する。
【００３１】
［脂環式エポキシ化合物（Ａ）］
脂環式エポキシ化合物（Ａ）は、１分子内に脂環（脂肪族環）構造とエポキシ基とを含んだ化合物である。エポキシ基は、脂環において互いに隣り合った２つの炭素原子と酸素原子とで構成されていてもよく（以下、そのようなエポキシ基を「脂環エポキシ基」と称する）、脂環に単結合で直接結合していてもよい。
【００３２】
脂環式エポキシ化合物（Ａ）が１分子内に含む脂環構造の数は、１であってもよく、２以上であってもよい。また、脂環式エポキシ化合物（Ａ）が１分子内に含むエポキシ基の数は、１であってもよく、２以上であってもよい。一例によれば、脂環式エポキシ化合物（Ａ）は、１分子内に、２つの脂環構造と、２つのエポキシ基とを含み、それらエポキシ基は別々の脂環構造の炭素原子を含んだ脂環エポキシ基である。
【００３３】
脂環エポキシ基を有する化合物としては、公知乃至慣用のものの中から任意に選択して使用することができる。脂環エポキシ基を有する化合物は、シクロヘキサン環において互いに隣り合った２つの炭素原子と酸素原子とで構成されるエポキシ基を有すること、即ち、シクロヘキセンオキシド基を有する化合物であることが好ましい。
【００３４】
脂環エポキシ基を有する化合物としては、特に、耐熱性、耐光性、及び透明性の点で、下記一般式（Ｉ）で表される脂環式エポキシ化合物（脂環式エポキシ樹脂）が好ましい。一般的に、エポキシ化合物は耐熱性に優れている。しかしながら、ビスフェノールＡ型エポキシ化合物等のベンゼン環を有するエポキシ化合物は、共役二重結合を有しているため、共役二重結合を有していないエポキシ化合物と比較して透明性の点で劣る。下記一般式（Ｉ）で表される脂環式エポキシ化合物を使用した場合、特に高い透明性を達成できる。
【００３５】
【化１】
2018051518.tif 000003
【００３６】
上記一般式（Ｉ）において、Ｒ１乃至Ｒ１８は、それぞれ独立に、水素原子、ハロゲン原子、及び有機基からなる群より選択される基である。
【００３７】
有機基としては、例えば、炭化水素基であっても、炭素原子とハロゲン原子とからなる基であっても、炭素原子及び水素原子とともに、ハロゲン原子、酸素原子、硫黄原子、窒素原子、及びケイ素原子のようなヘテロ原子を含むような基であってもよい。ハロゲン原子の例としては、塩素原子、臭素原子、及びヨウ素原子、及びフッ素原子等が挙げられる。
【００３８】
有機基としては、炭化水素基と、炭素原子、水素原子、及び酸素原子からなる基と、ハロゲン化炭化水素基と、炭素原子、酸素原子、及びハロゲン原子からなる基と、炭素原子、水素原子、酸素原子、及びハロゲン原子からなる基とが好ましい。有機基が炭化水素基である場合、炭化水素基は、芳香族炭化水素基でも、脂肪族炭化水素基でも、芳香族骨格と脂肪族骨格とを含む基でもよい。
【００３９】
炭化水素基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、及びｎ−イコシル基等の鎖状アルキル基；ビニル基、１−プロペニル基、２−ｎ−プロペニル基（アリル基）、１−ｎ−ブテニル基、２−ｎ−ブテニル基、及び３−ｎ−ブテニル基等の鎖状アルケニル基；シクロプロピル基、シクロブチル基、シクロペンチル基、シクロヘキシル基、及びシクロヘプチル基等のシクロアルキル基；フェニル基、ｏ−トリル基、ｍ−トリル基、ｐ−トリル基、α−ナフチル基、β−ナフチル基、ビフェニル−４−イル基、ビフェニル−３−イル基、ビフェニル−２−イル基、アントリル基、及びフェナントリル基等のアリール基；並びに、ベンジル基、フェネチル基、α−ナフチルメチル基、β−ナフチルメチル基、α−ナフチルエチル基、及びβ−ナフチルエチル基等のアラルキル基が挙げられる。
【００４０】
ハロゲン化炭化水素基の具体例としては、クロロメチル基、ジクロロメチル基、トリクロロメチル基、ブロモメチル基、ジブロモメチル基、トリブロモメチル基、フルオロメチル基、ジフルオロメチル基、トリフルオロメチル基、２，２，２−トリフルオロエチル基、ペンタフルオロエチル基、ヘプタフルオロプロピル基、パーフルオロブチル基、及びパーフルオロペンチル基、パーフルオロヘキシル基、パーフルオロヘプチル基、パーフルオロオクチル基、パーフルオロノニル基、及びパーフルオロデシル基等のハロゲン化鎖状アルキル基；２−クロロシクロヘキシル基、３−クロロシクロヘキシル基、４−クロロシクロヘキシル基、２，４−ジクロロシクロヘキシル基、２−ブロモシクロヘキシル基、３−ブロモシクロヘキシル基、及び４−ブロモシクロヘキシル基等のハロゲン化シクロアルキル基；２−クロロフェニル基、３−クロロフェニル基、４−クロロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２−ブロモフェニル基、３−ブロモフェニル基、４−ブロモフェニル基、２−フルオロフェニル基、３−フルオロフェニル基、及び４−フルオロフェニル基等のハロゲン化アリール基；並びに、２−クロロフェニルメチル基、３−クロロフェニルメチル基、４−クロロフェニルメチル基、２−ブロモフェニルメチル基、３−ブロモフェニルメチル基、４−ブロモフェニルメチル基、２−フルオロフェニルメチル基、３−フルオロフェニルメチル基、及び４−フルオロフェニルメチル基等のハロゲン化アラルキル基が挙げられる。
【００４１】
炭素原子、水素原子、及び酸素原子からなる基の具体例としては、ヒドロキシメチル基、２−ヒドロキシエチル基、３−ヒドロキシ−ｎ−プロピル基、及び４−ヒドロキシ−ｎ−ブチル基等のヒドロキシ鎖状アルキル基；２−ヒドロキシシクロヘキシル基、３−ヒドロキシシクロヘキシル基、及び４−ヒドロキシシクロヘキシル基等のハロゲン化シクロアルキル基；２−ヒドロキシフェニル基、３−ヒドロキシフェニル基、４−ヒドロキシフェニル基、２，３−ジヒドロキシフェニル基、２，４−ジヒドロキシフェニル基、２，５−ジヒドロキシフェニル基、２，６−ジヒドロキシフェニル基、３，４−ジヒドロキシフェニル基、及び３，５−ジヒドロキシフェニル基等のヒドロキシアリール基；２−ヒドロキシフェニルメチル基、３−ヒドロキシフェニルメチル基、及び４−ヒドロキシフェニルメチル基等のヒドロキシアラルキル基；メトキシ基、エトキシ基、ｎ−プロピルオキシ基、イソプロピルオキシ基、ｎ−ブチルオキシ基、イソブチルオキシ基、ｓｅｃ−ブチルオキシ基、ｔｅｒｔ−ブチルオキシ基、ｎ−ペンチルオキシ基、ｎ−ヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ウンデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−ノナデシルオキシ基、及びｎ−イコシルオキシ基等の鎖状アルコキシ基；ビニルオキシ基、１−プロペニルオキシ基、２−ｎ−プロペニルオキシ基（アリルオキシ基）、１−ｎ−ブテニルオキシ基、２−ｎ−ブテニルオキシ基、及び３−ｎ−ブテニルオキシ基等の鎖状アルケニルオキシ基；フェノキシ基、ｏ−トリルオキシ基、ｍ−トリルオキシ基、ｐ−トリルオキシ基、α−ナフチルオキシ基、β−ナフチルオキシ基、ビフェニル−４−イルオキシ基、ビフェニル−３−イルオキシ基、ビフェニル−２−イルオキシ基、アントリルオキシ基、及びフェナントリルオキシ基等のアリールオキシ基；ベンジルオキシ基、フェネチルオキシ基、α−ナフチルメチルオキシ基、β−ナフチルメチルオキシ基、α−ナフチルエチルオキシ基、及びβ−ナフチルエチルオキシ基等のアラルキルオキシ基；メトキシメチル基、エトキシメチル基、ｎ−プロピルオキシメチル基、２−メトキシエチル基、２−エトキシエチル基、２−ｎ−プロピルオキシエチル基、３−メトキシ−ｎ−プロピル基、３−エトキシ−ｎ−プロピル基、３−ｎ−プロピルオキシ−ｎ−プロピル基、４−メトキシ−ｎ−ブチル基、４−エトキシ−ｎ−ブチル基、及び４−ｎ−プロピルオキシ−ｎ−プチル基等のアルコキシアルキル基；メトキシメトキシ基、エトキシメトキシ基、ｎ−プロピルオキシメトキシ基、２−メトキシエトキシ基、２−エトキシエトキシ基、２−ｎ−プロピルオキシエトキシ基、３−メトキシ−ｎ−プロピルオキシ基、３−エトキシ−ｎ−プロピルオキシ基、３−ｎ−プロピルオキシ−ｎ−プロピルオキシ基、４−メトキシ−ｎ−ブチルオキシ基、４−エトキシ−ｎ−ブチルオキシ基、及び４−ｎ−プロピルオキシ−ｎ−ブチルオキシ基等のアルコキシアルコキシ基；２−メトキシフェニル基、３−メトキシフェニル基、及び４−メトキシフェニル基等のアルコキシアリール基；２−メトキシフェノキシ基、３−メトキシフェノキシ基、及び４−メトキシフェノキシ基等のアルコキシアリールオキシ基；ホルミル基、アセチル基、プロピオニル基、ブタノイル基、ペンタノイル基、ヘキサノイル基、ヘプタノイル基、オクタノイル基、ノナノイル基、及びデカノイル基等の脂肪族アシル基；ベンゾイル基、α−ナフトイル基、及びβ−ナフトイル基等の芳香族アシル基；メトキシカルボニル基、エトキシカルボニル基、ｎ−プロピルオキシカルボニル基、ｎ−ブチルオキシカルボニル基、ｎ−ペンチルオキシカルボニル基、ｎ−ヘキシルカルボニル基、ｎ−ヘプチルオキシカルボニル基、ｎ−オクチルオキシカルボニル基、ｎ−ノニルオキシカルボニル基、及びｎ−デシルオキシカルボニル基等の鎖状アルキルオキシカルボニル基；フェノキシカルボニル基、α−ナフトキシカルボニル基、及びβ−ナフトキシカルボニル基等のアリールオキシカルボニル基；ホルミルオキシ基、アセチルオキシ基、プロピオニルオキシ基、ブタノイルオキシ基、ペンタノイルオキシ基、ヘキサノイルオキシ基、ヘプタノイルオキシ基、オクタノイルオキシ基、ノナノイルオキシ基、及びデカノイルオキシ基等の脂肪族アシルオキシ基；並びに、ベンゾイルオキシ基、α−ナフトイルオキシ基、及びβ−ナフトイルオキシ基等の芳香族アシルオキシ基が挙げられる。
【００４２】
Ｒ１乃至Ｒ１８は、特に硬化性組成物を用いて得られる硬化物の硬度の観点から、全てが水素原子であることがより好ましい。
【００４３】
また、上記一般式（Ｉ）において、Ｘは、単結合又は連結基（１以上の原子を有する２価の基）である。
【００４４】
上記連結基としては、例えば、２価の炭化水素基、カルボニル基、エーテル基（エーテル結合）、チオエーテル基（チオエーテル結合）、エステル基（エステル結合）、カーボネート基（カーボネート結合）、アミド基（アミド結合）、及びこれらが複数個連結した基等が挙げられる。
【００４５】
上記２価の炭化水素基としては、例えば、炭素数が１乃至１８の直鎖状又は分岐鎖状のアルキレン基、及び、２価の脂環式炭化水素基等が挙げられる。炭素数が１乃至１８の直鎖状又は分岐鎖状のアルキレン基としては、例えば、メチレン基、メチルメチレン基、ジメチルメチレン基、エチレン基、プロピレン基、及びトリメチレン基が挙げられる。２価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、及びシクロヘキシリデン基等の２価のシクロアルキレン基（シクロアルキリデン基を含む）が挙げられる。
【００４６】
上記連結基Ｘとしては、酸素原子を含有する連結基が好ましい。そのような連結基Ｘとしては、例えば、−ＣＯ−（カルボニル基）、−Ｏ−ＣＯ−Ｏ−（カーボネート基）、−ＣＯＯ−（エステル基）、−Ｏ−（エーテル基）、−ＣＯＮＨ−（アミド基）、これらの基が複数個連結した基、及びこれらの基の１又は２以上と２価の炭化水素基の１又は２以上とが連結した基が挙げられる。２価の炭化水素基としては、例えば、上記で例示したものが挙げられる。
【００４７】
上記一般式（Ｉ）で表される脂環式エポキシ化合物としては、例えば、商品名「セロキサイド２０２１Ｐ」及び「セロキサイド２０８１」（何れも（株）ダイセル製）等の市販品を使用することもできる。また、一般式（Ｉ）で表される脂環式エポキシ化合物のうちＸが単結合であるものとして、例えば、商品名「セロキサイド８０００」（（株）ダイセル製）などの市販品を用いることもできる。
【００４８】
脂環エポキシ基を含んだ脂環式エポキシ化合物は、シクロヘキセンオキサイド骨格を含んだ化合物に限られない。例えば、脂環式エポキシ化合物は、シクロペンテンオキサイド骨格を含んでいてもよい。
【００４９】
シクロヘキセンオキサイド骨格及びシクロペンテンオキサイド骨格などのシクロアルケンオキサイド骨格を有する脂環式エポキシ化合物は、例えば、シクロヘキセン及びシクロペンテン骨格などのシクロアルキル骨格を有する化合物を、過酸化水素や過酸などの適当な酸化剤でエポキシ化することによって得られる。
【００５０】
脂環式エポキシ化合物（Ａ）は、単独で又は２種以上を組み合わせて使用することができる。上記の中でも、脂環式エポキシ化合物（Ａ）としては、３’，４’−エポキシシクロヘキシルメチル−３，４−エポキシシクロヘキサンカルボキシレート（商品名「セロキサイド２０２１Ｐ」）及びε−カプロラクトン変性３’，４’−エポキシシクロヘキシルメチル−３，４−エポキシシクロヘキサンカルボキシレートの少なくとも一方を使用することが特に好ましい。
【００５１】
脂環式エポキシ化合物（Ａ）とポリオール化合物（Ｂ）との合計量に占める脂環式エポキシ化合物（Ａ）の量の割合は、５５乃至８５質量％の範囲内にある。この割合は、６０乃至８０質量％の範囲内にあることが好ましい。この割合が小さすぎると、樹脂組成物の硬化物において架橋密度が小さくなり、高い耐熱性が得られない可能性がある。この割合が大きすぎると、樹脂組成物の硬化物は、硬く脆い性状となり、高い可撓性が得られない可能性がある。
【００５２】
［ポリオール化合物（Ｂ）］
樹脂組成物にポリオール化合物（Ｂ）を含めることにより、高い可撓性を有している硬化物を形成できる。
【００５３】
ポリオール化合物（Ｂ）とは、分子内に２個以上の水酸基を有し、数平均分子量が例えば２００以上の重合体（オリゴマー又はポリマー）である。ポリオール化合物（Ｂ）には、例えば、ポリエーテルポリオール、ポリエステルポリオール、及びポリカーボネートポリオールが含まれる。なお、ポリオール化合物は、単独で又は２種以上を組み合わせて使用することができる。
【００５４】
ポリオール化合物（Ｂ）が有する水酸基（２個以上の水酸基）は、アルコール性水酸基であってもよいし、フェノール性水酸基であってもよい。また、ポリオール化合物（Ｂ）が１分子内に有する水酸基の数は、２以上であればよく、特に限定されない。
【００５５】
ポリオール化合物（Ｂ）における水酸基（２個以上の水酸基）の位置は、特に限定されないが、硬化剤との反応性の観点で、ポリオール分子の少なくとも一方の末端（重合体主鎖の末端）に存在することが好ましく、ポリオール分子の少なくとも両末端に存在することが特に好ましい。
【００５６】
ポリオール化合物（Ｂ）は、その他の成分と配合した後に液状の樹脂組成物を形成できればよく、それ自体は、固体であってもよいし、液体であってもよい。
【００５７】
ポリオール化合物（Ｂ）の数平均分子量は、特に限定されないが、例えば２００以上であり、２００乃至１０００００の範囲内にあることが好ましく、３００乃至５００００の範囲内にあることがより好ましく、４００乃至４００００の範囲内にあることが更に好ましい。数平均分子量が小さすぎると、樹脂組成物を塗工する基材から樹脂組成物の硬化物である多孔質膜２を剥離する際に、多孔質膜２に破断やクラックが発生する場合がある。一方、数平均分子量が大きすぎると、液状の樹脂組成物においてポリオール化合物が析出するか、又は、ポリオール化合物を他の成分中に溶解させることができない場合がある。なお、ポリオール化合物（Ｂ）の数平均分子量は、ゲルパーミエーションクロマトグラフィ（ＧＰＣ）により測定される、標準ポリスチレン換算の数平均分子量を意味する。
【００５８】
ポリオール化合物（Ｂ）は、水酸基価が１９０乃至５５０ＫＯＨｍｇ／ｇの範囲内にあることが好ましい。水酸基価が小さすぎると、樹脂組成物の硬化物において架橋密度が低くなり、高い耐熱性が得られない可能性がある。水酸基価が大きすぎると、エポキシ基の量に対し、水酸基の量が過剰となり、反応に寄与しない浮遊モノマーが硬化物中に発生する可能性がある。その結果、熱重量変化が大きくなり、耐熱性の低下、更には吸湿性の増加を生じる可能性がある。
【００５９】
ポリオール化合物（Ｂ）としては、例えば、分子内にエステル骨格（ポリエステル骨格）を有するポリエステルポリオール（ポリエステルポリオールオリゴマーを含む）、分子内にエーテル骨格（ポリエーテル骨格）を有するポリエーテルポリオール（ポリエーテルポリオールオリゴマーを含む）、及び分子内にカーボネート骨格（ポリカーボネート骨格）を有するポリカーボネートポリオール（ポリカーボネートポリオールオリゴマーを含む）などが挙げられる。ポリオール化合物（Ｂ）には、その他の化合物、例えば、フェノキシ樹脂、エポキシ当量が１０００ｇ／ｅｑ．を超えるビスフェノール型高分子エポキシ樹脂、水酸基を有するポリブタジエン類、及びアクリルポリオールも含まれる。
【００６０】
上記ポリエステルポリオールとしては、例えば、ポリオールとポリカルボン酸（多塩基酸）との又はヒドロキシカルボン酸の縮合重合（例えば、エステル交換反応）により得られるポリエステルポリオールや、ラクトン類の開環重合により得られるポリエステルポリオールなどが挙げられる。
【００６１】
上記ポリエステルポリオールを得るための縮合重合に使用するポリオールとしては、例えば、エチレングリコール、ジエチレングリコール、１，２−プロパンジオール、２−メチル−１，３−プロパンジオール、１，３−プロパンジオール、１，４−ブタンジオール、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、テトラメチレングリコール、プロピレングリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールが挙げられる。
【００６２】
上記ポリエステルポリオールを得るための縮合重合に使用するポリカルボン酸としては、例えば、シュウ酸、アジピン酸、セバシン酸、フマル酸、マロン酸、コハク酸、グルタル酸、アゼライン酸、クエン酸、２，６−ナフタレンジカルボン酸、フタル酸、イソフタル酸、テレフタル酸、シトラコン酸、１，１０−デカンジカルボン酸、メチルヘキサヒドロ無水フタル酸、ヘキサヒドロ無水フタル酸、メチルテトラヒドロフタル酸無水物、テトラヒドロフタル酸無水物、無水ピロメリット酸、及び無水トリメリット酸が挙げられる。
【００６３】
上記ポリエステルポリオールを得るための縮合重合に使用するヒドロキシカルボン酸としては、例えば、乳酸、りんご酸、グリコール酸、ジメチロールプロピオン酸、及びジメチロールブタン酸が挙げられる。
【００６４】
上記ポリエステルポリオールを得るための開環重合に使用するラクトン類としては、例えば、ε−カプロラクトン、δ−バレロラクトン、及びγ−ブチロラクトンが挙げられる。
【００６５】
上記ポリエステルポリオールとしては、例えば、商品名「プラクセル２０５」、「プラクセル２０５Ｈ」、「プラクセル２０５Ｕ」、「プラクセル２０５ＢＡ」、「プラクセル２０８」、「プラクセル２１０」、「プラクセル２１０ＣＰ」、「プラクセル２１０ＢＡ」、「プラクセル２１２」、「プラクセル２１２ＣＰ」、「プラクセル２２０」、「プラクセル２２０ＣＰＢ」、「プラクセル２２０ＮＰ１」、「プラクセル２２０ＢＡ」、「プラクセル２２０ＥＤ」、「プラクセル２２０ＥＢ」、「プラクセル２２０ＥＣ」、「プラクセル２３０」、「プラクセル２３０ＣＰ」、「プラクセル２４０」、「プラクセル２４０ＣＰ」、「プラクセル２１０Ｎ」、「プラクセル２２０Ｎ」、「プラクセルＬ２０５ＡＬ」、「プラクセルＬ２０８ＡＬ」、「プラクセルＬ２１２ＡＬ」、「プラクセルＬ２２０ＡＬ」、「プラクセルＬ２３０ＡＬ」、「プラクセル３０５」、「プラクセル３０８」、「プラクセル３１２」、「プラクセルＬ３１２ＡＬ」、「プラクセル３２０」、「プラクセルＬ３２０ＡＬ」、「プラクセルＬ３３０ＡＬ」、「プラクセル４１０」、「プラクセル４１０Ｄ」、「プラクセル６１０」、「プラクセルＰ３４０３」、及び「プラクセルＣＤＥ９Ｐ」（何れも（株）ダイセル製）等の市販品を使用することができる。
【００６６】
上記ポリエーテルポリオールとしては、例えば、ポリオール類への環状エーテル化合物の付加反応により得られるポリエーテルポリオール、及びアルキレンオキシドの開環重合により得られるポリエーテルポリオールが挙げられる。
【００６７】
上記ポリエーテルポリオールとしては、より具体的には、例えば、エチレングリコール、ジエチレングリコール、１，２−プロパンジオール（プロピレングリコール）、２−メチル−１，３−プロパンジオール、１，３−プロパンジオール、１，４−ブタンジオール（テトラメチレングリコール）、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールなどのポリオール類の多量体；上記ポリオール類と、エチレンオキサイド、プロピレンオキサイド、１，２−ブチレンオキサイド、１，３−ブチレンオキサイド、２，３−ブチレンオキサイド、テトラヒドロフラン、及びエピクロロヒドリン等のアルキレンオキサイドとの付加物；並びにテトラヒドロフラン類などの環状エーテルの開環重合体（例えば、ポリテトラメチレングリコール）が挙げられる。
【００６８】
上記ポリエーテルポリオールとしては、例えば、商品名「ＰＥＰ−１０１」（フロイント産業（株）製）、商品名「アデカプルロニックＬ」、「アデカプルロニックＰ」、「アデカプルロニックＦ」、「アデカプルロニックＲ」、「アデカプルロニックＴＲ」、及び「アデカＰＥＧ」（何れもアデカ（株）製）；商品名「ＰＥＧ＃１０００」、「ＰＥＧ＃１５００」、及び「ＰＥＧ＃１１０００」（何れも日油（株）製）；商品名「ニューポールＰＥ−３４」、「ニューポールＰＥ−６１」、「ニューポールＰＥ−７８」、「ニューポールＰＥ−１０８」、「ＰＥＧ−２００」、「ＰＥＧ−６００」、「ＰＥＧ−２０００」、「ＰＥＧ−６０００」、「ＰＥＧ−１００００」、及び「ＰＥＧ−２００００」（何れも三洋化成工業（株）製）；商品名「ＰＴＭＧ１０００」、「ＰＴＭＧ１８００」、及び「ＰＴＭＧ２０００」（何れも三菱化学（株）製）；並びに「ＰＴＭＧプレポリマー」（三菱樹脂（株）製）等の市販品を使用することができる。
【００６９】
上記ポリカーボネートポリオールとは、分子内に２個以上の水酸基を有するポリカーボネートである。中でも、上記ポリカーボネートポリオールとしては、分子内に２個の末端水酸基を有するポリカーボネートジオールが好ましい。
【００７０】
上記ポリカーボネートポリオールは、通常のポリカーボネートポリオールを製造する方法と同じく、ホスゲン法、又は、ジメチルカーボネート及びジエチルカーボネートのようなジアルキルカーボネート又はジフェニルカーボネートを用いるカーボネート交換反応（特開昭６２−１８７７２５号公報、特開平２−１７５７２１号公報、特開平２−４９０２５号公報、特開平３−２２０２３３号公報、特開平３−２５２４２０号公報等）などにより合成される。上記ポリカーボネートポリオールにおけるカーボネート結合は熱分解を受けにくいため、ポリカーボネートポリオールを含む樹脂組成物の硬化物は高温高湿下でも優れた安定性を示す。
【００７１】
上記ジアルキルカーボネート又はジフェニルカーボネートと共にカーボネート交換反応で用いられるポリオールとしては、例えば、１，６−ヘキサンジオール、エチレングリコール、ジエチレングリコール、１，３−プロパンジオール、１，４−ブタンジオール、１，３−ブタンジオール、２，３−ブタンジオール、１，５−ペンタンジオール、３−メチル−１，５−ペンタンジオール、１，４−シクロヘキサンジメタノール、１，８−オクタンジオール、１，９−ノナンジオール、１，１２−ドデカンジオール、ブタジエンジオール、ネオペンチルグリコール、テトラメチレングリコール、プロピレングリコール、及びプロピレングリコールが挙げられる。
【００７２】
上記ポリカーボネートポリオールとしては、例えば、商品名「プラクセルＣＤ２０５ＰＬ」、「プラクセルＣＤ２０５ＨＬ」、「プラクセルＣＤ２１０ＰＬ」、「プラクセルＣＤ２１０ＨＬ」、「プラクセルＣＤ２２０ＰＬ」、及び「プラクセルＣＤ２２０ＨＬ」（何れも（株）ダイセル製）；商品名「ＵＨ−ＣＡＲＢ５０」、「ＵＨ−ＣＡＲＢ１００」、「ＵＨ−ＣＡＲＢ３００」、「ＵＨ−ＣＡＲＢ９０（１／３）」、「ＵＨ−ＣＡＲＢ９０（１／１）」、及び「ＵＣ−ＣＡＲＢ１００」（何れも宇部興産（株）製）；並びに、商品名「ＰＣＤＬ  Ｔ４６７１」、「ＰＣＤＬ  Ｔ４６７２」、「ＰＣＤＬ  Ｔ５６５０Ｊ」、「ＰＣＤＬ  Ｔ５６５１」、及び「ＰＣＤＬ  Ｔ５６５２」（何れも旭化成ケミカルズ（株）製）等の市販品を使用することができる。
【００７３】
上記ポリエーテルポリオール、ポリエステルポリオール、及びポリカーボネートポリオール以外のポリオールとしては、例えば、商品名「ＹＰ−５０」、「ＹＰ−５０Ｓ」、「ＹＰ−５５Ｕ」、「ＹＰ−７０」、「ＺＸ−１３５６−２」、「ＹＰＢ−４３Ｃ」、「ＹＰＢ−４３Ｍ」、「ＦＸ−３１６」、「ＦＸ−３１０Ｔ４０」、「ＦＸ−２８０Ｓ」、「ＦＸ−２９３」、「ＹＰＳ−００７Ａ３０」、及び「ＴＸ−１０１６」（何れも新日鐵化学（株）製）や、商品名「ｊＥＲ１２５６」、「ｊＥＲ４２５０」、及び「ｊＥＲ４２７５」（何れも三菱化学（株）製）などのフェノキシ樹脂；商品名「エポトートＹＤ−０１４」、「エポトートＹＤ−０１７」、「エポトートＹＤ−０１９」、「エポトートＹＤ−０２０Ｇ」、「エポトートＹＤ−９０４」、「エポトートＹＤ−９０７」、及び「エポトートＹＤ−６０２０」（何れも新日鐵化学（株）製）や、商品名「ｊＥＲ１００７」、「ｊＥＲ１００９」、「ｊＥＲ１０１０」、「ｊＥＲ１００５Ｆ」、「ｊＥＲ１００９Ｆ」、「ｊＥＲ１００６ＦＳ」、及び「ｊＥＲ１００７ＦＳ」（何れも三菱化学（株）製）などのエポキシ当量が１０００ｇ／ｅｑ．を超えるビスフェノール型高分子エポキシ樹脂；商品名「Ｐｏｌｙ  ｂｄ  Ｒ−４５ＨＴ」、「Ｐｏｌｙ  ｂｄ  Ｒ−１５ＨＴ」、「Ｐｏｌｙ  ｉｐ」、及び「ＫＲＡＳＯＬ」（何れも出光興産（株）製）や、商品名「α−ωポリブタジエングリコール  Ｇ−１０００」、「α−ωポリブタジエングリコール  Ｇ−２０００」、及び「α−ωポリブタジエングリコール  Ｇ−３０００」（何れも日本曹達（株）製）などの水酸基を有するポリブタジエン類；並びに、商品名「ヒタロイド３９０３」、「ヒタロイド３９０４」、「ヒタロイド３９０５」、「ヒタロイド６５００」、「ヒタロイド６５００Ｂ」、及び「ヒタロイド３０１８Ｘ」（何れも日立化成工業（株）製）や、商品名「アクリディックＤＬ−１５３７」、「アクリディックＢＬ−６１６」、「アクリディックＡＬ−１１５７」、「アクリディックＡ−３２２」、「アクリディックＡ−８１７」、「アクリディックＡ−８７０」、「アクリディックＡ−８５９−Ｂ」、「アクリディックＡ−８２９」、及び「アクリディックＡ−４９−３９４−ＩＭ」（何れもＤＩＣ（株）製）、商品名「ダイヤナールＳＲ−１３４６」、「ダイヤナールＳＲ−１２３７」、及び「ダイヤナールＡＳ−１１３９」（何れも三菱レイヨン（株）製）などのアクリルポリオール等の市販品を使用することができる。
【００７４】
なお、上記ポリオール化合物は、単独で又は２種以上を組み合わせて使用することができる。ポリオール化合物（Ｂ）は、ポリエステルポリオール、例えば商品名「プラクセル３０５」及び「プラクセル３０８」（何れも（株）ダイセル製）などのポリカプロラクトントリオール、並びに、商品名「プラクセルＣＤ２０５ＰＬ」（（株）ダイセル製）などのカーボネートジオールの少なくとも一方であることが特に好ましい。
【００７５】
脂環式エポキシ化合物（Ａ）とポリオール化合物（Ｂ）との合計量に占めるポリオール化合物（Ｂ）の量の割合は、１５乃至４５質量％の範囲内にある。この割合は、２０乃至４０質量％の範囲内にあることが好ましい。この割合が小さすぎると、樹脂組成物の硬化物は、硬く脆い性状となり、高い可撓性が得られない可能性がある。この割合が大きすぎると、樹脂組成物の硬化物において架橋密度が小さくなり、エポキシ基の量に対して水酸基の量が過剰となり、樹脂組成物を十分に硬化させることができない可能性がある。
【００７６】
［酸発生剤（Ｃ）］
酸発生剤（Ｃ）は、樹脂組成物中のエポキシ基を有する化合物の重合を開始させる働きを有する。酸発生剤（Ｃ）としては、紫外線照射などの電離放射線照射又は加熱処理を施すことによりカチオン種を発生して、脂環式エポキシ化合物（Ａ）の重合を開始させるカチオン重合開始剤が好ましい。酸発生剤（Ｃ）は、単独で又は２種以上を組み合わせて使用することができる。
【００７７】
電離放射線照射によりカチオン種を発生するカチオン重合開始剤としては、例えば、ヘキサフルオロアンチモネート塩、ペンタフルオロヒドロキシアンチモネート塩、ヘキサフルオロホスフェート塩、ヘキサフルオロアルゼネート塩、トリアリルスルホニウム塩及びその誘導体、並びに、ジアリルヨウドニウム塩及びその誘導体を挙げることができる。
【００７８】
トリアリルスルホニウム塩及びその誘導体としては、例えば、トリアリルスルホニウムヘキサフルオロホスフェート塩及びその誘導体、並びに、トリアリルスルホニウムヘキサフルオロアンチモネート塩及びその誘導体が挙げられる。  
ジアリルヨウドニウム塩及びその誘導体としては、例えば、ジアリルヨウドニウムヘキサフルオロホスフェート塩及びその誘導体、並びに、ジアリルヨウドニウムテトラフルオロボレート塩及びその誘導体が挙げられる。  
これらのカチオン重合開始剤（カチオン触媒）は単独で、又は２種以上を組み合わせて使用することができる。
【００７９】
このようなカチオン重合開始剤としては、例えば、商品名「ＵＶＡＣＵＲＥ１５９０」（ダイセル・サイテック（株）製）；商品名「ＣＤ−１０１０」、「ＣＤ−１０１１」、及び「ＣＤ−１０１２」（何れも米国サートマー社製）；商品名「イルガキュア２６４」及び「イルガキュア２５０」（何れもチバ・ジャパン（株）製）；商品名「ＣＩＴ−１６８２」（日本曹達（株）製）；商品名「ＣＰＩ−１０１Ａ」、「ＣＰＩ−１００Ｐ」、「ＣＰＩ−２１０Ｓ」、及び「ＣＰＩ−１１０Ａ」（何れもサンアプロ（株）製）；商品名「アデカオプトマーＳＰ−１７０」、「アデカオプトマーＳＰ−１７２」、及び「アデカオプトマーＳＰ−１５０」（何れも（株）ＡＤＥＫＡ製）；並びに、商品名「シリコリース  ＵＶ  ＣＡＴＡ２１１」（荒川化学工業（株）製）等の市販品を使用できる。好ましくは、商品名「ＳＰ−１７０」及び「ＳＰ−１７２」（何れも（株）ＡＤＥＫＡ製）、並びに、商品名「ＣＰＩ−２１０Ｓ」、「ＣＰＩ−１０１Ａ」及び「ＣＰＩ−１１０Ａ」（何れもサンアプロ（株）製）の１以上である。
【００８０】
加熱処理を施すことによりカチオン種を発生するカチオン重合開始剤としては、例えば、アリールジアゾニウム塩、アリールヨードニウム塩、アリールスルホニウム塩、及びアレン−イオン錯体が挙げられる。
【００８１】
このようなカチオン重合開始剤としては、例えば、商品名「ＰＰ−３３」、「ＣＰ−６６」、及び「ＣＰ−７７」（何れもＡＤＥＫＡ（株）製）；商品名「ＦＣ−５０９」（スリーエム（株）製）；商品名「ＵＶＥ１０１４」（Ｇ．Ｅ．（株）製）；商品名「サンエイド  ＳＩ−６０Ｌ」、「サンエイド  ＳＩ−８０Ｌ」、「サンエイド  ＳＩ−１００Ｌ」、「サンエイド  ＳＩ−１１０Ｌ」、及び「サンエイド  ＳＩ−１５０Ｌ」（何れも三新化学工業（株）製）；並びに、商品名「ＣＧ−２４−６１」（チバ・ジャパン（株）製）等の市販品を使用できる。
【００８２】
更に、アルミニウムやチタンなどの金属とアセト酢酸若しくはジケトン類とのキレート化合物とトリフェニルシラノール等のシラノールとの化合物、又は、アルミニウムやチタンなどの金属とアセト酢酸若しくはジケトン類とのキレート化合物とビスフェノールＳ等のフェノール類との化合物も、上記カチオン重合開始剤として使用できる。
【００８３】
酸発生剤（Ｃ）の量は、脂環式エポキシ化合物（Ａ）とポリオール化合物（Ｂ）との合計量１００質量部に対して、０．０１乃至１０質量部の範囲内にあることが好ましく、０．０５乃至５質量部の範囲内にあることがより好ましく、０．０５乃至１質量部の範囲内にあることが更に好ましく、０．０５乃至０．５質量部の範囲内にあることが更に好ましく、０．０５乃至０．１質量部の範囲内にあることが特に好ましい。酸発生剤（Ｃ）の量が少なすぎると、樹脂組成物の硬化物において架橋密度が小さくなり、高い耐熱性が得られない可能性がある。酸発生剤（Ｃ）の量が多すぎると、硬化物が着色するか、又は、高い透明性を有する硬化物を得られない可能性がある。
【００８４】
［その他の成分（Ｄ）］
樹脂組成物は、必要に応じて、他の成分（Ｄ）を更に含有することができる。  
例えば、樹脂組成物は、硬化性調整のためにビニルエーテル化合物のようなカチオン反応性化合物を更に含有していてもよい。また、樹脂組成物は、その低粘度化や反応速度調整のためにオキセタン化合物を更に含有していてもよい。また、樹脂組成物は、基材と樹脂組成物を硬化してなる層との密着性調整のためにラジカル反応性化合物を更に含有していてもよい。
【００８５】
樹脂組成物は、その他の成分、例えば、酸化防止剤、紫外線吸収剤、光安定剤（ＨＡＬＳ等）、つや消し剤（シリカ、ガラス粉、金属酸化物等）、着色剤（染料、顔料等）、光拡散剤、低収縮剤、沈降防止剤、消泡剤、帯電防止剤、防曇剤、分散剤、増粘剤、タレ止め剤、乾燥剤、レベリング剤、カップリング剤、付着促進剤、防錆顔料、熱安定剤、皮膜物質改質剤、スリップ剤、スリキズ剤、可塑剤、防菌剤、防カビ剤、防汚剤、難燃剤、重合防止剤、光重合促進剤、増感剤、熱開始剤（熱カチオン重合開始剤、熱ラジカル重合開始剤）、及び離型剤等の添加剤の１以上を更に含有していてもよい。
【００８６】
成分（Ｄ）の量は、脂環式エポキシ化合物（Ａ）とポリオール化合物（Ｂ）との合計量１００質量部に対して、１質量部以下であることが好ましく、０．１質量部以下であることがより好ましい。
【００８７】
＜樹脂組成物の調製＞
上記の樹脂組成物は、上述した成分を均一に混合することにより得る。この混合には、例えば、特に限定されないが、ディスパーミキサ、ウルトラミキサ、ホモジナイザ、及び遊星攪拌脱泡機等の攪拌機を用いることができる。この混合は、酸発生剤の活性化を防止するため、電離放射線が照射されない環境下で行うことが好ましい。
【００８８】
＜多孔質膜の製造＞
多孔質膜２の製造方法に特に制限はない。一例によれば、多孔質膜２は、貧溶媒誘起相分離法などの相分離法により製造する。  
貧溶媒誘起相分離法には、湿式法と乾式法とがある。
【００８９】
湿式法では、先ず、上記の樹脂組成物を溶媒（良溶媒）に溶解させる。この溶液を基材上に塗工し、次いで、この塗膜を、樹脂組成物の溶解度が良溶媒と比較して十分に低い貧溶媒中に浸漬させる。これにより、貧溶媒を塗膜中に拡散させ、塗膜を、樹脂組成物と良溶媒との混合物を主体とした相と、貧溶媒を主体とした相とに相分離させる。次いで、塗膜への電離放射線への照射及びポストベークを行う。或いは、塗膜に加熱処理を施す。これにより、塗膜を硬化させるとともに、良溶媒及び貧溶媒を塗膜から除去する。その後、塗膜を基材から剥離する。以上のようにして、多孔質膜２を得る。
【００９０】
乾式法では、先ず、上記の樹脂組成物と、これを高い溶解度で溶解させる良溶媒と、樹脂組成物の溶解度が良溶媒と比較して十分に低い貧溶媒とを含んだ液を調製する。ここでは、貧溶媒として、良溶媒よりも沸点が十分に高いものを使用する。次に、先の液を基材上に塗工して、塗膜を形成する。次いで、塗膜へ電離放射線を照射して、樹脂組成物の重合を進行させる。更に、この塗膜を加熱処理に供する。良溶媒は、貧溶媒よりも沸点が低いので、貧溶媒に先んじて蒸発する。その結果、塗膜は、先ず、樹脂組成物を主体とした相と、貧溶媒を主体とした相とへ相分離する。そして、塗膜から貧溶媒が除去され、塗膜が硬化する。その後、塗膜を基材から剥離する。以上のようにして、多孔質膜２を得る。
【００９１】
多孔質膜２の孔径を制御し、高い透明性を得るには、乾式法を用いることが好ましい。乾式法について、以下に、更に詳しく説明する。
【００９２】
乾式法では、良溶媒及び貧溶媒の選定が重要である。  
良溶媒としては、上記の樹脂組成物を容易に溶解させるものが好ましく、例えば、アセトン、メチルエチルケトン、メチルプロピルケトン、ジアルキルケトン、及びシクロヘキサノンなどのケトン類；ギ酸エチル、アルキルエステル、酢酸メチル、酢酸エチル、酢酸ブチル、アルキルエステル、プロピオン酸エチル、及び乳酸エチルなどのエステル類；１，４−ジオキサン、テトラヒドロフラン、テトラヒドロピラン、ジエチルエーテル、ジイソプロピルエーテル、及びジメトキシエタンなどのエーテル類；メチルセロソルブ、エチルセロソルブ、ブチルセロソルブ、及びアルキル−セロソルブなどのセロソルブ類；メチルセロソルブアセテート、エチルセロソルブアセテート、及びアルキル−セロソルブアセテートなどのセロソルブアセテート類；ベンゼン、トルエン、及びキシレンなどの芳香族炭化水素類；塩化メチレン及び塩化エチレンなどのハロゲン化炭化水素類；アシルアミド、例えば、ホルムアミド又はアセトアミド、Ｎ−メチルホルムアミド、Ｎ−メチルアセトアミド、Ｎ，Ｎ−ジメチルホルムアミド、及びＮ，Ｎ−ジメチルアセトアミドなどのアミド類；ジメチルスルホキシド及びアルキルスルホキシドなどのスルホキシド類；アセトニトリル、クロロアセトニトリル、プロピオニトリル、ブチロニトリル、アルキルニトリル、及びベンゾニトリルなどのニトリル類；ギ酸、酢酸、及びプロピオン酸などの有機酸類；無水マレイン酸及び無水酢酸などの有機酸無水物；並びに、これらの混合物から選択できる。
【００９３】
良溶媒は、ニトロメタン、ニトロエタン、及びニトロプロパンなどのニトロ化合物；並びに、Ｃ１−４アルコール、例えば、メタノール又はエタノール、及び、ジアセトンアルコールなどの低級アルコール類の１以上を含んでいてもよい。
【００９４】
貧溶媒とは、上記の樹脂組成物を溶解させないか又は低い溶解度で溶解させる溶媒を意味する。乾式法で使用する貧溶媒は、この条件を満たしており且つ良溶媒よりも沸点が高いものであればよい。そのため、貧溶媒の種類は、特に制限されない。貧溶媒としては、水又はアルコール類が好ましい。
【００９５】
良溶媒と貧溶媒との割合は、樹脂組成物の均一溶液が得られる限り特に制限されない。貧溶媒の量は、良溶媒１００質量部に対して、好ましくは１乃至５０質量部、より好ましくは２乃至４０質量部、更に好ましくは３乃至３５質量部、特に好ましくは３乃至３０質量部である。
【００９６】
塗液には、多孔質膜２の特性を損なわない範囲で、慣用の添加剤、例えば、消泡剤、塗布性改良剤、増粘剤、滑剤、安定剤（酸化防止剤、紫外線吸収剤、及び熱安定剤など）、帯電防止剤、並びにアンチブロッキング剤の１以上を添加してもよい。
【００９７】
塗液は、例えば、ロールコータ、エアナイフコータ、ブレードコータ、ロッドコータ、バーコータ、コンマコータ、グラビアコータ、又はシルクスクリーンコータ法により、基材の少なくとも一方の面に塗工する。
【００９８】
基材としては、例えば、紙、塗工紙、不織布、プラスチックフィルム、ガラス板、セラミックス板、及び金属板などが挙げられる。好ましい基材は、離型紙、及び、プラスチックフィルムで構成された単層又は複合フィルムである。基材は、不透明及び半透明の何れであってもよい。なお、後述する多層膜において、この基材を構成要素として利用する場合であって、多層膜に光透過性が要求される場合は、透明な基材を使用することが好ましい。
【００９９】
プラスチックフィルムを構成するポリマーとしては、例えば、酢酸セルロースなどのセルロース誘導体；ポリエチレン及びポリプロピレンなどのポリオレフィン；ポリスチレン；ポリ塩化ビニル；ポリ（メタ）アクリル酸エステル；ポリアルキレンテレフタレート、例えば、ポリエチレンテレフタレート又はポリブチレンテレフタレート、及び、ポリアルキレンナフタレート、例えば、ポリエチレンナフタレート又はポリブチレンナフタレートなどのポリエステル；ポリアミド６、ポリアミド６／６、ポリアミド６／１０、及びポリアミド６／１２などのポリアミド；ポリビニルアルコール；ポリカーボネート；ポリエステルアミド；ポリエーテル；ポリイミド；ポリアミドイミド；ポリエーテルエステル；エチレン−酢酸ビニル共重合体及びエチレン−ビニルアルコール共重合体などのこれらの共重合体；これらのブレンド物；並びに、これらの架橋物が挙げられる。
【０１００】
これらのフィルムのうち、ポリオレフィン、特にポリプロピレン、ポリエチレンテレフタレートなどのポリエステル、又はポリアミドからなるフィルムを用いる場合が多い。
【０１０１】
プラスチックフィルムには、必要に応じて、酸化防止剤、紫外線吸収剤、熱安定剤、滑剤、及び顔料などの慣用の添加剤を添加してもよい。また、後述する多層膜において、このプラスチックフィルムを構成要素として利用する場合、多孔質膜２との接着性を向上させるため、プラスチックフィルムには、コロナ放電処理やアンダーコート処理などを行ってもよい。
【０１０２】
乾式法では、基材上に形成した塗膜に対して、紫外線などの電離放射線を照射する。これにより、塗膜内の酸発生剤が分解して、酸が発生する。この酸は、重合を促進する。紫外線の照射は、例えば２００乃至６００ｎｍ、好ましくは３００乃至３９０ｎｍの波長範囲における積算エネルギーが、例えば１０乃至３０００ｍＪ／ｃｍ２、好ましくは１００乃至２０００ｍＪ／ｃｍ２の範囲内となるように行うことが適当である。
【０１０３】
乾式法では、次いで、塗膜を加熱する。この加熱の初期段階では、沸点の低い良溶媒が優先的に蒸発する。この良溶媒の蒸発の進行に伴い、塗膜中の樹脂組成物の溶解性が低下し、樹脂組成物はミセル（ゲル相）を形成して、貧溶媒相から相分離する。更に乾燥が進むと、ミセルが互いに接触して網目構造が形成され、貧溶媒の蒸発が完了する。これと同時に、熱により樹脂組成物の重合が進み、塗膜は硬化する。以上のようにして、多孔質体を得る。
【０１０４】
このように、乾式法では、加熱によって、良溶媒の蒸発、相分離、並びに、貧溶媒の蒸発及び樹脂組成物の重合を順次進行させる。従って、この加熱は、先ず低温で加熱して、沸点の低い良溶媒を蒸発させて、相分離を生じさせる第１加熱工程と、より高温に加熱して、貧溶媒を蒸発させるとともに、樹脂組成物を重合させる第２加熱工程とを順次行うことが好ましい。第１及び第２加熱工程の条件は使用する良溶媒及び貧溶媒の種類に応じて選択できる。第１加熱工程では、好ましくは２０乃至１００℃、より好ましくは４０乃至８０℃の温度で、好ましくは３０秒乃至６０分、より好ましくは１乃至６０分間にわたって塗膜を加熱する。また、第２加熱工程では、第１加熱工程で行う熱処理温度よりも高い温度、好ましくは４０乃至２００℃、より好ましくは６０乃至１５０℃の温度で、好ましくは２秒乃至３０分間にわたって塗膜を加熱する。第２加熱工程で行う熱処理温度は、第１加熱工程で行う熱処理温度よりも２０℃以上高い温度で行うことが好ましい。
【０１０５】
多孔質膜２は、以上のようにして硬化させた塗膜を基材から剥離することにより得られる。
【０１０６】
＜光触媒＞
光触媒３としては、例えば、酸化チタン、酸化タングステン、又はそれらの混合物を使用することができる。なかでも、酸化チタンが好ましい。酸化チタンとしては、無定形の酸化チタンを用いてもよいが、結晶形の酸化チタンを用いることが好ましい。結晶形の酸化チタンとしては、ルチル型、アナターゼ型、及びブルカイト型があるが、アナターゼ型を用いることが好ましい。
【０１０７】
光触媒３としては、粉末状のものを用いることが好ましく、微粉末状のものを用いることが更に好ましい。光触媒の平均粒径は、レーザー回折・散乱法によって得られる体積平均径で０．０５乃至０．０２μｍの範囲内にあることが好ましく、０．０５乃至０．０１５の範囲内にあることがさらに好ましい。なお、光触媒３には市販品を用いることができる。
【０１０８】
＜光触媒の多孔質膜への担持＞
光触媒３は、例えば、光触媒分散液を多孔質膜２に含浸させることにより、多孔質膜２に担持させる。
【０１０９】
この光触媒分散液は、分散媒に光触媒３を均一に分散させることにより得る。分散媒は特に限定されないが、例えば、水又は有機溶剤を用いることができる。この分散には、特に限定されないが、ディスパーミキサ、ウルトラミキサ、ホモジナイザ、及び遊星攪拌脱泡機等の攪拌機を用いることができる。
【０１１０】
光触媒分散液における光触媒３の量は、分散媒と光触媒３との合計１００質量部に対して、５乃至３５質量部の範囲内にあることが好ましく、１０乃至２５質量部の範囲内にあることがさらに好ましい。光触媒３の量が少ないと、多孔質膜２が担持する光触媒３の量が少なく、効率的な水質の浄化が行えない。一方、光触媒３の量が多いと、均一な分散が行えず、光触媒３は大きな塊になり、多孔質膜２が担持する光触媒３の量が少なくなる。
【０１１１】
多孔質膜２に光触媒３を担持させる方法としては、例えば、光触媒分散液に多孔質膜２を浸漬させ、その後、多孔質膜２を光触媒分散液から引き上げ、続いて、これを乾燥させる方法、及び、多孔質膜２に光触媒分散液を噴霧又は塗布し、その後、多孔質膜２乾燥させる方法が挙げられる。多孔質膜２への光触媒分散液の供給及びその後の乾燥は、１回のみ行ってもよく、２回以上行ってもよい。水質浄化膜における光触媒の含有量は、水質浄化膜１００質量部に対して、５乃至３０質量部の範囲内にあることが好ましく、１０乃至２０質量部の範囲内にあることがさらに好ましい。
【０１１２】
この水質浄化膜１は、多孔質膜２が柔軟性に優れているため、河川や湖沼などの様々な環境下において水の流れなどによる破損を生じ難く、それ故、破損に起因した光触媒３の流出を生じ難い。また、この水質浄化膜１は、多孔質膜２が透明性に優れているため、紫外線などの光を照射した場合に、光触媒３の多くは高い触媒活性を示し得る。更に、この水質浄化膜１の多孔質膜２は、耐候性及び耐腐食性に優れている。従って、この水質浄化膜１は、外部環境などの厳しい環境下においても、長期にわたって高い浄化効率を発揮し得る。
【０１１３】
また、この水質浄化膜１は、光触媒３の作用により、水質の浄化に加え、消臭、防汚、及び抗菌などの効果も奏し得る。
【０１１４】
＜多層膜＞
上述した水質浄化膜１は、多孔質膜２とともに多層構造を構成している１以上の層を更に含んでいてもよい。即ち、水質浄化膜１は、多層膜であってもよい。
【０１１５】
図２は、本発明の他の実施形態に係る水質浄化膜を概略的に示す断面図である。  
図２に示す水質浄化膜１’は、上述した多孔質膜２及び光触媒３と、層４とを含んでいる。多孔質膜２と層４とは、多層構造を形成している。
【０１１６】
層４は、例えば、上述した基材である。この場合、水質浄化膜１’は、塗膜を基材から剥離することを省略したこと以外は、水質浄化膜１の製造方法と同様の方法により製造することができる。例えば、層４の水質浄化膜１の反対面に接着層を設けることで水質浄化膜１を損傷させることなく水槽の壁面に貼り付けることができる。
【０１１７】
図２に示す水質浄化膜１’は、二層構造を有しているが、水質浄化膜が含んでいる多層構造は、３層以上の層で構成してもよい。例えば、水質浄化膜には、光触媒３を担持した多孔質膜２を一対の基材間に介在させた構造を採用してもよい。このような水質浄化膜は、例えば、基材上に多孔質膜２を形成し、この多孔質膜２に光触媒３を担持させ、その上に、必要に応じて接着剤層を介して、別の基材を積層することにより得ることができる。このような構成とすることで、河川や湖沼などの石や流木から水質浄化膜１を守ることができる。
【０１１８】
なお、多孔質膜２を２以上の層の間に挟んだ構造を採用する場合、多孔質膜２の少なくとも一方の面と外部環境との間に介在する層は、紫外線などの光に対して十分な透過性を示すものであることが好ましい。また、この場合、多孔質膜２の少なくとも一方の面と外部環境との間に介在する層は、浄化すべき水を透過させ得るものであることが好ましい。
【０１１９】
この水質浄化膜１’は、多孔質膜２が柔軟性に優れているため、河川や湖沼などの様々な環境下において水の流れなどによる破損を生じ難く、それ故、破損に起因した光触媒３の流出を生じ難い。また、この水質浄化膜１’は、多孔質膜２が透明性に優れているため、多孔質膜２に紫外線などの光が当たる環境下において、水質を十分に浄化することができる。更に、この水質浄化膜１’は、耐候性及び耐腐食性にも優れている。従って、この水質浄化膜１’は、外部環境などの厳しい環境下においても、長期にわたって高い浄化効率を発揮し得る。
【０１２０】
また、この水質浄化膜１’は、光触媒３の作用により、水質の浄化に加え、消臭、防汚、及び抗菌などの効果も奏し得る。
【実施例】
【０１２１】
以下に、本発明の実施例を記載する。但し、本発明は、以下に記載する事項に限定されるわけではない。
【０１２２】
＜実施例１＞
多孔質膜を、乾式の貧溶媒誘起相分離法により製造した。  
具体的には、先ず、以下の組成を有する樹脂組成物を調製した。  
脂環式エポキシ化合物（Ａ）：セロキサイド２０２１Ｐ      ８５質量部
ポリオール化合物（Ｂ）：    プラクセルＣＤ２０５ＰＬ    １５質量部
酸発生剤（Ｃ）：            ＳＰ−１７０              ０．１質量部。
【０１２３】
次に、以下の組成を有する塗液を調製した。  
樹脂組成物                                            １００質量部
良溶媒：アセトン                                        ２０質量部
貧溶媒：水                                                ５質量部。
【０１２４】
この塗液を、ポリエチレンテレフタレートからなるフィルム上に、乾燥後の厚みが２０μｍとなるように塗布した。続いて、この塗膜に、積算光量が５００ｍＪ／ｃｍ２となるように紫外線を照射した。更に、この塗膜に第１加熱工程として４０℃で２分間の加熱処理と、第２加熱工程として１５０℃で３分間の加熱処理とを順次行った。以上のようにして、多孔質膜を得た。なお、この多孔質膜の空孔率は、６０乃至８０％の範囲内であった。
【０１２５】
次に、以下の組成を有する光触媒分散液を調製した。  
分散媒：水                                              ８０質量部
光触媒：酸化チタン                                      ２０質量部。
【０１２６】
この分散液に上記多孔質膜を浸漬させて、多孔質膜に分散液を含浸させた。次いで、多孔質膜を分散液から引き上げ、これを８０℃のオーブンで１０分間乾燥させて、水質浄化膜を得た。
【０１２７】
＜実施例２＞
以下の組成を有する樹脂組成物を調製した。  
脂環式エポキシ化合物（Ａ）：セロキサイド２０２１Ｐ      ６０質量部
ポリオール化合物（Ｂ）：    プラクセルＣＤ２０５ＰＬ    ４０質量部
酸発生剤（Ｃ）：            ＳＰ−１７０              ０．１質量部。
【０１２８】
この樹脂組成物を用いたこと以外は、実施例１と同様の方法により、水質浄化膜を製造した。なお、多孔質膜の空孔率は、６０乃至８０％の範囲内であった。
【０１２９】
＜実施例３＞
多孔質体に光触媒分散液に含浸させ、これを８０℃のオーブンで１０分間乾燥させる工程を２回行ったこと以外は、実施例１と同様の方法により、水質浄化膜を製造した。
【０１３０】
＜実施例４＞
第１加熱工程として２５℃で１０分間の加熱処理を行い、第２加熱工程として１５０℃で５分間の加熱処理を行ったこと以外は、実施例１と同様の方法により、水質浄化膜を製造した。なお、多孔質膜の空孔率は、６０乃至８０％の範囲内であった。
【０１３１】
＜実施例５＞
以下の組成を有する光触媒分散液を調製した。  
分散媒：水                                              ９６質量部
光触媒：酸化チタン                                        ４質量部
この光触媒分散液を用いたこと以外は、実施例１と同様の方法により、水質浄化膜を製造した。なお、多孔質膜の空孔率は、６０乃至８０％の範囲内であった。
【０１３２】
＜実施例６＞
以下の組成を有する光触媒分散液を調製した。
【０１３３】
分散媒：水                                              ６２質量部
光触媒：酸化チタン                                      ３８質量部
この光触媒分散液を用いたこと以外は、実施例１と同様の方法により、水質浄化膜を製造した。なお、多孔質膜の空孔率は、６０乃至８０％の範囲内であった。
【０１３４】
＜評価＞
上述した方法により製造した多孔質膜及び水質浄化膜の各々について、透明性、平均孔径及びＣＯＤ（化学的酸素要求量）の評価を、以下の方法で行った。
【０１３５】
［透明性］
光触媒を担持させる前の多孔質膜について、分光光度計［（株）島津作所製、分光光度計ＵＶ−２４５０］を用い、波長４００ｎｍにおける光線透過率を測定し、これを透明性の指標とした。
【０１３６】
［平均孔径］
光触媒を担持させる前の多孔質膜について、電子顕微鏡を用いて、表面を５０００倍の倍率で撮影した。そして、この電子顕微鏡写真の３つの領域（２ｃｍ×２ｃｍ）について画像処理を行って、各細孔の面積を求めた。そして、この面積と等しい面積を有する円の直径をその細孔の孔径とみなし、これら孔径を算術平均することにより平均孔径を求めた。
【０１３７】
［ＣＯＤ（化学的酸素要求量）］
濃度が３７質量％のホルムアルデヒド水溶液０．１ｍＬを蒸留水で１Ｌになるように希釈した。そして、この希釈液に水質浄化膜を浸漬させ、これに紫外線を一定時間照射した。その後、この希釈液から水質浄化膜を取り出し、その中に残留しているホルムアルデヒドを酸化するのに必要な酸素の質量（ＣＯＤ）を求めた。ＣＯＤの値が大きいほど、より多くのホルムアルデヒドが残存し、水質浄化膜の浄化能は低いということになる。
【０１３８】
［ＣＯＤ測定方法］
ＣＯＤは、以下の方法によって測定した。  
（１）試料水１００ｍＬを２００ｍＬ三角フラスコに投入する。  
（２）この三角フラスコに、濃度が２００ｇ／Ｌの硝酸銀水溶液５ｍＬを加え、続いて、濃度が６ｍｏｌ／Ｌの硫酸５ｍＬを加える。  
（３）三角フラスコに、濃度が５ｍｍｏｌ／ＬのＫＭｎＯ４標準溶液１０ｍＬをピペットで加える。このとき、溶液の色は赤紫である。  
（４）三角フラスコを沸騰水浴に入れ、３０分間加熱する。  
（５）三角フラスコを沸騰水浴から取り出して、これに濃度が１２．５ｍｍｏｌ／ＬのＮａ２Ｃ２Ｏ４標準溶液１０ｍＬをピペットで加え、よく振り混ぜる。これにより、溶液は透明になる。
（６）三角フラスコ中の溶液を濃度が５ｍｍｏｌ／ＬのＫＭｎＯ４標準溶液で滴定する。溶液が無色からわずかに淡紅色になった点を終点とする。このときの滴定量をＡ［ｍＬ］とする。  
（７）空試験（ブランク）のために、蒸留水１００ｍＬを三角フラスコに投入し、上記の操作（２）乃至（６）を行う。このときの滴定量をＢ［ｍＬ］とする。  
（８）次式からＣＯＤを算出する。  
ＣＯＤ［ｍｇ／Ｌ］＝（Ａ−Ｂ）×（１０００／Ｖ）×０．２×ｆ
なお、上記の等式において、Ｖは試料水の量（ｍＬ）であり、ｆは濃度が５ｍｍｏｌ／ＬのＫＭｎＯ４標準溶液のファクターである。
【０１３９】
［実験方法］
濃度が３７質量％のホルムアルデヒド水溶液を、蒸留水で１００００倍に希釈した。この希釈液２００ｍＬを収容した三角フラスコに、所定の寸法に切り出した水質浄化膜を入れ、これにブラックライトで紫外線を１時間照射した。その後、三角フラスコから水質浄化膜を取り出し、三角フラスコ内の希釈液を試料水として１００ｍＬ計り取り、この試料水についてＣＯＤの値を測定した。  
また、水質浄化膜で処理する前の希釈液についてもＣＯＤの値を測定し、これを比較例とした。  
評価結果を、以下の表１に纏める。
【０１４０】
【表１】
2018051518.tif 000004
【０１４１】
上記表１に示すように、実施例１乃至６に係る多孔質膜は７５％以上の光線透過率を示し、実施例１乃至３、５及び６に係る多孔質膜は９０％以上の光線透過率を示した。また、表１に示すように、実施例１乃至６に係る水質浄化膜はホルムアルデヒドの分解に効果を奏し、特に、実施例１乃至４に係る水質浄化膜はホルムアルデヒドの分解に高い効果を奏し、実施例１乃至３に係る水質浄化膜はホルムアルデヒドの分解に最も高い効果を奏した。なお、実施例１乃至６に係る多孔質膜は、柔軟性に優れていた。
【符号の説明】
【０１４２】
１…水質浄化膜、１’…水質浄化膜、２…多孔質膜、３…光触媒、４…層。
【図１】
2018051518.tif 000005
【図２】
2018051518.tif 000006